(57)【要約】      （修正有）【課題】真空封止されたウエハレベルパッケージについて、ゲッターサイズの減少及び汚染リスクの増大を補償するシステム及び方法を提供する。【解決手段】ウエハレベルパッケージに使用される基板は、ウエハレベルパッケージ（ＷＬＰ）領域と外部領域とによって画成された表面を含み、外部領域の少なくとも一部上にゲッター材料１０８の層が配置される。外部領域は、ウエハのソー・ツー・リビール（saw-to-reveal；ＳＴＲ）領域を有する。ＳＴＲ領域は、交差する横及び縦のソーレーン１１４の２次元パターンによって画成され、ゲッター材料１０８の層は、横及び縦のソーレーン１１４の少なくとも一方の少なくとも一部上に配置される。【選択図】図２
2019208072.tif 000002
【特許請求の範囲】
【請求項１】
ウエハレベルパッケージ（ＷＬＰ）ボンディングプロセスにおいてウエハ間の圧力を低下させる方法であって、
窓キャップウエハ及びデバイスウエハを用意することであり、前記窓キャップウエハ及び前記デバイスウエハの各々が、基板と該基板の表面の一部上に形成されたシール構造とを有し、前記基板は、ＷＬＰ領域と外部領域とによって画成され、前記シール構造が、前記ＷＬＰ領域の周縁を形成する、用意することと、
前記窓キャップウエハ及び前記デバイスウエハのうちの少なくとも一方の前記基板の前記ＷＬＰ領域及び前記シール構造の外側で、前記外部領域の少なくとも一部上に、ゲッター材料の第１の層を堆積させることと、
前記窓キャップウエハを前記デバイスウエハとアライメントすることと、
前記窓キャップウエハ及び前記デバイスウエハを互いに接合することで、ウエハレベルパッケージを形成することと、
前記接合することの間に、前記窓キャップウエハ及び前記デバイスウエハにわたって脱ガスした要素を、前記ゲッター材料の第１の層を用いて除去することと、
を有する方法。
【請求項２】
前記ゲッター材料の第１の層は、前記デバイスウエハの前記基板上に堆積され、当該方法は更に、
前記窓キャップウエハの前記基板の前記ＷＬＰ領域及び前記シール構造の外側で、前記外部領域の少なくとも一部上に、ゲッター材料の第２の層を堆積させることと、
前記接合することの間に、前記窓キャップウエハ及び前記デバイスウエハにわたって脱ガスした要素を、前記ゲッター材料の第１の層及び前記ゲッター材料の第２の層を用いて除去することと、
を更に有する、請求項１に記載の方法。
【請求項３】
前記ゲッター材料の第１の層は、前記接合することの間に、前記窓キャップウエハと前記デバイスウエハとの間の領域内の圧力を低下させる、請求項１に記載の方法。
【請求項４】
前記外部領域はソー・ツー・リビール（ＳＴＲ）領域を有し、前記ゲッター材料の第１の層は前記ＳＴＲ領域内に堆積され、前記ゲッター材料の第１の層を堆積させることは、前記ゲッター材料の第１の層を前記ＳＴＲ領域内に堆積させることを含む、請求項１に記載の方法。
【請求項５】
前記ゲッター材料の第１の層を堆積させることは、前記ゲッター材料の第１の層を前記ＳＴＲ領域内に不連続パターンで堆積させることを含む、請求項４に記載の方法。
【請求項６】
前記ゲッター材料の第１の層を活性化すること、を更に有する請求項１に記載の方法。
【請求項７】
前記接合することは真空下で実行され、且つ、前記ゲッター材料の第１の層を活性化することは、少なくとも３００℃の温度まで前記ゲッター材料の第１の層を加熱することを有する、請求項６に記載の方法。
【請求項８】
前記窓キャップウエハ及び前記デバイスウエハのうちの少なくとも一方の前記ＷＬＰ領域の少なくとも一部上に、ゲッター材料の第３の層を堆積させること、を更に有する請求項１に記載の方法。
【請求項９】
前記ゲッター材料の第１の層は、前記ゲッター材料の第３の層への負荷を低減させる、請求項８に記載の方法。
【請求項１０】
ウエハレベルパッケージ（ＷＬＰ）内のウエハ真空圧を低下させる方法であって、
第１の基板を有するデバイスウエハと、第２の基板を有する窓キャップウエハとを用意することと、
前記第１の基板及び前記第２の基板の各々それぞれの表面上にシール構造を形成することであり、各基板の前記表面が、ＷＬＰ領域と外部領域とによって画成され、前記シール構造が、前記ＷＬＰ領域の周縁を形成する、シール構造を形成することと、
前記第１の基板の前記表面の前記外部領域の少なくとも一部上に、ゲッター材料の第１の層を堆積させることと、
前記第２の基板の前記表面の前記外部領域の少なくとも一部上に、ゲッター材料の第２の層を堆積させることと、
前記ゲッター材料の第１の層及び前記ゲッター材料の第２の層を活性化することと、
前記ＷＬＰ領域内に封止されたキャビティを持つウエハレベルパッケージを形成するよう、真空条件下で前記窓キャップウエハ及び前記デバイスウエハをともに接合することであり、前記ゲッター材料の第１の層及び前記ゲッター材料の第２の層が、当該接合することの間に前記窓キャップウエハ及び前記デバイスウエハのうちの少なくとも一方によって脱ガスされた材料の一部を除去するように構成され、それにより、前記ウエハレベルパッケージのウエハ真空圧を低下させる、接合することと、
を有する方法。
【請求項１１】
前記外部領域はソー・ツー・リビール（ＳＴＲ）領域を有し、前記ゲッター材料の第１の層及び前記ゲッター材料の第２の層は、前記ＳＴＲ領域内に堆積される、請求項１０に記載の方法。
【請求項１２】
前記ゲッター材料の第１の層及び前記ゲッター材料の第２の層を堆積させることは、前記ゲッター材料の第１の層及び前記ゲッター材料の第２の層を前記ＳＴＲ領域内に不連続パターンで堆積させることを含む、請求項１１に記載の方法。
【請求項１３】
前記窓キャップウエハ及び前記デバイスウエハのうちの少なくとも一方の前記ＷＬＰ領域内に、ゲッター材料の第３の層を堆積させること、を更に有する請求項１０に記載の方法。
【請求項１４】
ウエハレベルパッケージを形成するのに使用されるウエハであって、
基板であり、当該基板の表面の一部上に形成されたシール構造を有し、前記表面は、ウエハレベルパッケージ（ＷＬＰ）領域と外部領域とによって画成され、前記シール構造が、前記ＷＬＰ領域の周縁を形成し、前記外部領域は、ソー・ツー・リビール（ＳＴＲ）領域を含む、基板と、
前記ＷＬＰ領域及び前記シール構造の外側で、前記基板の前記表面の前記ＳＴＲ領域の少なくとも一部上に配置された、不連続なゲッター材料の層と、
を有するウエハ。
【請求項１５】
前記不連続なゲッター材料の層は、前記ＳＴＲ領域内の細長い楕円形のパターンとして、前記ＳＴＲ領域内に配置されている、請求項１４に記載のウエハ。
【請求項１６】
前記不連続なゲッター材料の層は、前記ＳＴＲ領域内の円形のパターンとして、前記ＳＴＲ領域内に配置されている、請求項１４に記載のウエハ。
【請求項１７】
前記不連続なゲッター材料の層は、前記ＳＴＲ領域内の長方形のパターンとして、前記ＳＴＲ領域内に配置されている、請求項１４に記載のウエハ。
【請求項１８】
前記不連続なゲッター材料の層は、前記ＳＴＲ領域内の正方形のパターンとして、前記ＳＴＲ領域内に配置されている、請求項１４に記載のウエハ。
【請求項１９】
前記ゲッター材料は、チタン（Ｔｉ）、ジルコニウム（Ｚｒ）、ルテニウム（Ｒｕ）、タンタル（Ｔａ）、ハフニウム（Ｈｆ）、ランタン（Ｌａ）及びモリブデン（Ｍｏ）のうちの少なくとも１つを有する、請求項１４に記載のウエハ。
【請求項２０】
前記ＷＬＰ領域内に配置されたゲッター材料の更なる層、を更に有する請求項１４に記載のウエハ。
【発明の詳細な説明】
【背景技術】
【０００１】
従来のウエハレベルパッケージ（ＷＬＰ）は、ボンディング構造を用いてキャップウエハまたは蓋ウエハに接合される基板上に１つ以上のデバイスを配置したデバイスウエハを含む。完成したＷＬＰは、デバイスを保護して耐用年数を延ばす気密封止された内部を形成する。ＷＬＰの封止された真空キャビティ内の圧力を低下させるため、及びデバイスの寿命にわたって真空を維持するために、歴史的にゲッターが使用されてきた。ゲッターは典型的に、活性化されたときに真空又は低圧の環境内のガス分子を捕捉する材料である。ゲッターは、ＷＬＰ内にパッケージングされたコンポーネントから脱ガスされる酸素並びにその他の分子及び不純物を吸収し、吸着し、及び／又は物理的に捕捉し、特定の例では、外部環境からＷＬＰに漏れ込む不純物をも捕捉し得る。ゲッターは典型的に、不純物と反応して、例えば酸化物、炭化物、水素化物、及び窒化物などの安定な化合物を形成する材料から成る。
【０００２】
ダイサイズが縮小するにつれて、ＷＬＰ内でゲッターに割り当てることができるスペースの量も減少する。故に、ウエハボンディングプロセス中に、それら小さいゲッターを汚染してしまう可能性が高まる。従って、このゲッターサイズの減少及びそれに続く汚染リスクの増大を補償することができる方法又はシステムが望まれる。
【発明の概要】
【０００３】
態様及び実施形態は、ＷＬＰを構成するウエハのうちの一方又は双方の外部領域の少なくとも一部に配置されたゲッター材料の層を提供する装置及び方法に関する。
【０００４】
一実施形態によれば、ウエハレベルパッケージを形成するのに使用されるウエハは、ウエハレベルパッケージ（ＷＬＰ）領域と外部領域とによって画成された表面を持つ基板を有し、該基板の表面の外部領域の少なくとも一部上にゲッター材料の層が配置される。
【０００５】
一例において、外部領域は、ウエハのソー・ツー・リビール（saw-to-reveal；ＳＴＲ）領域を有する。一例において、ＳＴＲ領域は、交差する横及び縦のソーレーンの２次元パターンによって画成され、ゲッター材料の層は、横及び縦のソーレーンの少なくとも一方の少なくとも一部上に配置される。更なる一例によれば、ゲッター材料の層は、横及び縦のソーレーンの双方の少なくとも一部上に配置される。他の一例によれば、ＳＴＲ領域は、一連の平行なソーレーンによって画成される。一例によれば、ゲッター材料の層は連続している。
【０００６】
一例において、基板は窓キャップウエハであり、ＷＬＰ領域の少なくとも一部は、光透過性の窓材料を含んでいる。他の一例において、基板はデバイスウエハであり、ＷＬＰ領域の少なくとも一部は、少なくとも１つの半導体デバイスを含んでいる。一例において、ゲッター材料の層は更に、ＷＬＰ領域の少なくとも一部上に配置される。
【０００７】
一例において、ゲッター材料は、チタン（Ｔｉ）、ジルコニウム（Ｚｒ）、ルテニウム（Ｒｕ）、タンタル（Ｔａ）、ハフニウム（Ｈｆ）、ランタン（Ｌａ）及びモリブデン（Ｍｏ）のうちの少なくとも１つを有する。一例において、ゲッター材料の層の厚さは、約１０００オングストロームから約１０，０００オングストロームの範囲内にある。
【０００８】
他の一実施形態によれば、ウエハを形成する方法は、基板を用意することと、外部領域を少なくとも部分的に画成するよう、基板の表面をマスキング材料でマスキングすることであり、外部領域の少なくとも一部が、基板の表面に対して開かれる、マスキングすることと、外部領域の開かれた部分を介して基板の表面上にゲッター材料の層を堆積させることと、を有する。
【０００９】
一例において、表面をマスキング材料でマスキングすることは、ＷＬＰ領域を少なくとも部分的に画成し、ＷＬＰ領域の少なくとも一部が、基板の表面に対して開かれ、ゲッター材料の層は更に、ＷＬＰ領域の前記開かれた部分を介して基板の表面上に堆積される。一例において、外部領域は、少なくとも１つのソーレーンによって画成されるＳＴＲ領域を有する。更なる一例において、堆積させることは、連続したゲッター材料の層を形成する。
【００１０】
他の一実施形態によれば、ウエハレベルパッケージを形成する方法は、窓キャップウエハ及びデバイスウエハを用意することであり、窓キャップウエハ及びデバイスウエハの各々が、ＷＬＰ領域と外部領域とによって画成される表面を有し、窓キャップウエハ及びデバイスウエハの少なくとも一方の外部領域の少なくとも一部上に、ゲッター材料の層が配置される、用意することと、窓キャップウエハをデバイスウエハとアライメントすることと、窓キャップウエハ及びデバイスウエハを互いに接合することで、ウエハレベルパッケージを形成することと、を有する。
【００１１】
一例において、接合することの間に、窓キャップウエハ及びデバイスウエハの少なくとも一方に存在する１つ以上の不純物の少なくとも一部が、ゲッター材料の層へと脱ガスする。他の一例において、ゲッター材料の層は、接合することの間に、窓キャップウエハとデバイスウエハとの間の領域内の圧力を低下させる。
【００１２】
一例において、接合することは、真空下で実行され、且つ、接合中にゲッター材料の層が活性化される温度までゲッター材料の層を加熱することを有する。更なる一例において、ゲッター材料の層は、少なくとも３００℃の温度まで加熱される。
【００１３】
他の一実施形態によれば、ウエハレベルパッケージに使用されるウエハは、ＷＬＰ領域と外部領域とによって画成された表面を持つ基板を有し、外部領域は、複数の交差する横及び縦のソーレーンを含み、基板の表面のＷＬＰ領域及び外部領域の各々の少なくとも一部上に、少なくとも１つの、ゲッター材料の層が配置される。
【００１４】
これらの態様例及び実施形態例の更なる他の態様、実施形態、及び利点が、以下にて詳細に説明される。また、理解されるべきことには、以上の情報及び以下の詳細な説明はどちらも、様々な態様及び実施形態のうちの単なる例示的な例であり、特許請求される態様及び実施形態の性質及び特徴を理解するための概観又は枠組みを提供することを意図したものである。ここに開示される実施形態は、他の実施形態と組み合わされてもよく、“実施形態”、“例”、“一部の実施形態”、“一部の例”、“代替実施形態”、“様々な実施形態”、“一実施形態”、“少なくとも１つの実施形態”、“この及び他の実施形態”、“特定の実施形態”、又はこれらに類するものへの言及は、必ずしも相互に排他的なものではなく、記載される特定の特徴、構造、又は特性が、少なくとも１つの実施形態に含まれ得ることを指し示すことを意図したものである。ここにこれらの用語が複数現れることは、必ずしも全てが同じ実施形態に言及しているわけではない。
【図面の簡単な説明】
【００１５】
以下、縮尺通りに描くことは意図していない添付の図面を参照して、少なくとも１つの実施形態の様々な態様を説明する。図面は、様々な態様及び実施形態の例示及び更なる理解を提供するために含められており、本明細書に組み込まれてその一部を構成するが、何れか特定の実施形態の限定を規定するものとして意図したものではない。図面は、本明細書の残りの部分と共に、記載されて特許請求される態様及び実施形態の原理及び動作を説明する役割を果たす。図面において、様々な図に示される同じ又は略同じ構成要素は各々、似通った参照符号によって表される。明瞭さの目的のため、全ての図で全ての構成要素にラベルを付すことはしていない場合がある。
【図１】ＦＩＧ．１Ａ及びＦＩＧ．１Ｂは、本開示の１つ以上の態様に従ったウエハの平面図を例示する図である。
【図２】本開示の１つ以上の態様に従った一対のウエハの一部の断面図を例示する図である。
【図３】ＦＩＧ．３Ａ及びＦＩＧ．３Ｂは、本開示の１つ以上の態様に従った窓キャップウエハの平面図を例示する図である。
【図４】ＦＩＧ．４Ａ及びＦＩＧ．４Ｂは、本開示の１つ以上の態様に従ったデバイスウエハの平面図を例示する図である。
【図５Ａ】本開示の１つ以上の態様に従った他のデバイスウエハの平面図を例示する図である。
【図５Ｂ】本開示の１つ以上の態様に従った、図５Ａに示したデバイスウエハに対応するマスクの図である。
【図６】本開示の１つ以上の態様に従った一方法のフロー図である。
【図７】本開示の１つ以上の態様に従った他の一方法のフロー図である。
【発明を実施するための形態】
【００１６】
態様及び実施形態は、ウエハの外部領域の少なくとも一部上に配置されたゲッター材料の層を含むウエハレベルパッケージ（ＷＬＰ）に使用されるウエハに関する。以下にて更に説明するように、ＷＬＰ領域は、完成したＷＬＰパッケージの頂部又は底部のコンポーネントの何れか、すなわち、蓋ウエハ及びデバイスウエハの何れかを含み、従って、ＷＬＰパッケージに使用されるウエハの部分に対応する。ここで使用されるとき、用語“外部領域”は、ＷＬＰの封止領域の外側にあるウエハの領域を指す。例えば、一部の実施形態によれば、外部領域は、ウエハのソー・ツー・リビール（saw-to-reveal；ＳＴＲ）領域を有し得る。外部ゲッター材料はまた、ソーレーンの他に、例えば複数のダイのコーナーが出会う交差領域においてなど、さもなければ使用されず且つソーレーンの部分ではないウエハの領域でも使用され得る。外部ゲッターが使用され得る領域のその他の例は、ブランクであるかゲッター材料の層で覆われることができる領域を持つかであるウエハの周辺部における、“リソグラフィ”領域又は別法による“印刷”若しくは“動作”領域の外側の領域である。以下で更に説明するように、ＷＬＰ内部の外側の、パッケージアセンブリプロセス中に圧力を低下させる手段としてゲッター材料を使用し得る如何なる領域も、本開示の外部ゲッター材料に適し得る。
【００１７】
先述のように、ダイサイズが縮小するにつれて、ゲッターに割り当てることができるＷＬＰ内の面積量も縮小し、それにより、ゲッターの機能的能力が低下される。しかしながら、ダイサイズが縮小していく一方で、特定の例では、ウエハの表面のＷＬＰ領域の外側にあるソーレーン又はその他の領域によって消費される面積量は、同じサイズに留まるか増大するかの何れかである。ウエハのＷＬＰ領域の外側にゲッター材料を付与することにより、大きなゲッタリング表面を追加して、ＷＬＰ内部のゲッター材料の減少を補償する助けにすることができる。この更なるゲッタリング表面は、ＷＬＰボンディングプロセス中にウエハ間の圧力を低下させるために利用可能であり、従って、ＷＬＰ内に位置するゲッター材料を汚染する可能性を低下させる。外部領域に置かれる追加のゲッター材料は、ボンディングプロセス中に脱ガスした材料（これは、通常は、ＷＬＰ内に置かれたゲッター材料によって吸収されることになる）を除去することができる。これは、ボンディングプロセス中のＷＬＰ内のゲッター材料への負荷を低減し、それにより、パッケージングされた装置の寿命の間にＷＬＰ内のゲッター材料がいっそう多くの脱ガス物質を吸収することを可能にし、可能性として装置の寿命を延ばし得る。さらに、ＷＬＰ領域の外側のウエハにわたって適用されるゲッターは、ウエハ全体にわたって脱ガスした要素を除去するのに有益なものであり、故に、ウエハ全体に関して真空圧力を低下させ得る。例えば、ウエハ全体でのゲッター容量を増やすことによって、ウエハ全体の圧力を低下させることができ、それによりピクセル応答（圧力と相関がある）を向上させ得る。ピクセル応答の高まりは、感度の上昇をもたらし、ひいては、センサの性能を高める。
【００１８】
本発明に従ってここに開示される態様は、それらの適用において、以下の記載に説明され又は添付図面に図示される構成の詳細及び構成要素の配置に限定されるものではない。これらの態様は、他の実施形態を想定することが可能であり、また、様々なやり方で実施あるいは実行されることが可能である。具体的な実装の例が、単に例示の目的でここに提供されるが、限定することを意図したものではない。特に、何れか１つ以上の実施形態に関連して説明されるアクト、コンポーネント、要素、及び特徴は、他の実施形態における同様の役割から除外されることを意図されない。
【００１９】
また、ここで使用される言葉遣い及び用語は、記述目的でのものであり、限定するものとして見なされるべきでない。ここでは単数形で言及されるシステム及び方法の例、実施形態、コンポーネント、要素又はアクトへの言及は、複数を含む実施形態をも包含し得るものであり、ここでの、何れかの実施形態、コンポーネント、要素又はアクトへの複数形での参照は、単一であることを含む実施形態をも包含し得るものである。単数形又は複数形での言及は、ここに開示されるシステム又は方法、それらのコンポーネント、アクト又は要素を限定することを意図するものではない。“含む”、“有する”、“持つ”、“含有する”、“伴う”及びこれらの変形のここでの使用は、その後に挙げられる品目及びそれらの均等物並びに更なる品目を含む意味である。“又は”への言及は、“又は”を用いて記載される項目が、記載される項目のうちの、単一の、１つよりも多くの、及び全ての、の何れかを指し示し得るように、包含的なものとして解釈され得る。さらに、本明細書とここに援用される文書との間で用語の用法が一貫しない場合、援用された参考文献での用語の用法は、本明細書のそれに対して補足的なものであり、相容れない矛盾については、本明細書での用語の用法が支配する。
【００２０】
図１のＦＩＧ．１Ａを参照するに、その表面１０２に２次元パターンが画成されたウエハ１００の上面図が示されている。ＦＩＧ．１Ａに示される基板のパターン形成された表面は格子パターンであるが、他のパターンも本開示の範囲内である。図１のＦＩＧ．１Ｂは、表面１０２のうち、丸で囲まれた部分の拡大図を示しており、表面１０２が、外部領域１０４とＷＬＰ領域１０６とによって画成されることがいっそう明瞭に示されている。更に詳細に後述するように、ＷＬＰ領域１０６は、完成したＷＬＰパッケージの頂部又は底部のコンポーネントの何れか、すなわち、蓋ウエハ及びデバイスウエハの何れかを含んでおり、従って、ＷＬＰパッケージに使用されるウエハ１００の部分に対応する。図示のように、外部領域１０４は、ＷＬＰ領域１０６の外側の領域として画定される。この例では、外部領域１０４は、スクライブレーン又はスクライブラインとして参照されることもある複数の交差する横及び縦のソーレーン１１４によって画成されるＳＴＲ領域を有している。ソーレーン１１４は、個々のＷＬＰパッケージを形成するために切断又はダイシングされるウエハ１００の部分を画成する。ＦＩＧ．１Ａ及びＦＩＧ．１Ｂに示される実施形態の横及び縦のソーレーン１１４の各々は、互いに平行で等間隔であるが、他の実施形態は、例えば図３、４のＦＩＧ．３Ａ、３Ｂ、４Ａ、及び４Ｂを参照して後述する実施形態などのように、互いに等間隔ではない横及び／又は縦のソーレーンを含み得る。理解されるべきことには、外部領域１０４のＳＴＲ領域は、例えば対角線パターンなど、他のパターン又は構成のソーレーンによって画成されてもよい。
【００２１】
再びＦＩＧ．１Ｂを参照するに、外部領域１０４の少なくとも一部上に、ゲッター材料１０８の層が配置されている。例えば、ゲッター材料１０８の層は、ＳＴＲ領域を形成する横及び／又は縦のソーレーン１１４のうちの１つ以上の少なくとも一部上に配置され得る。ゲッター材料１０８の層は、連続したものとすることができ、これが意味することは、少なくとも一部のゲッター材料が、ウエハを横切って延在するように、ソーレーン１１４の幅及び／又は長さのかなりの部分にわたって途切れなく配置されるということである。例えば、ＦＩＧ．１Ｂの横及び縦のソーレーン１１４内に示されるゲッター材料１０８の層は、それらそれぞれの長さ及び幅の実体的部分に沿って延在している。しかしながら、他の実施形態によれば、ゲッター材料の層は、ソーレーン１１４の長さ及び／又は幅の一部のみにわたって延在してもよい。さらに、ゲッター材料１０８の層は、横ソーレーン１１４のうちの１つ以上、及び／又は縦ソーレーン１１４のうちの１つ以上の上に配置されてもよい。他の実施形態によれば、ゲッター材料１０８の層を含む外部領域１０４の１つ以上の領域が、ゲッター材料１０８の層を含まないその他の領域から隔てられ得るように、ゲッター材料１０８の層は不連続であってもよい。例えば、ゲッター材料の層１０８によって覆われるソーレーン１１４の領域が、ゲッター材料１０８の層によって覆われない領域によって、互いに離隔され得る。例えば、ゲッター材料の層は、ソーレーン１１４内に位置付けられた、例えば細長い楕円形、円形、長方形、又は正方形などのパターン又は形状として、ＳＬＲ領域のソーレーン１１４内に配置されてもよい。
【００２２】
図２は、ＷＬＰを形成するように互いに接合され且つ封止された一対のウエハの一部の一例の断面図を例示する図である。図２に示すように、ボンディング構造１１６を用いて、蓋ウエハとしても参照される窓キャップウエハ１２０がデバイスウエハ１２２にハーメチックに接合されている。ボンディング構造１１６は、更に後述するように、例えば封止リング及びはんだ材料などの、１つ以上の接合材料及び／又は接合構造を含み得る。図２に示す実施形態は、個々のＷＬＰデバイスを分離するために切断装置がソーレーン１１４に沿って切断を行うものであるダイシングプロセスの前として示されている。ＷＬＰ内に形成された、封止された空洞（キャビティ）が、更に詳細に後述する半導体デバイス１１０を有している。一部の実施形態によれば、封止されたキャビティは、低圧又は真空の条件下で封止され得る。
【００２３】
特定の実施形態によれば、窓キャップウエハ１２０は、光透過性の窓材料１１２と、デバイスウエハ１２２の半導体デバイス１１０とアライメントされた穴（キャビティ）１１８とを含むことができ、又は、それらからその他の方法で構築されることができる。例えば、窓キャップウエハ１２０は、平坦面と、それとは反対側の、１つ以上のキャビティ１１８又は凹部を含むキャビティ面とを有し得る。光透過性の窓材料１１２は、電磁スペクトル内の１つ以上の波長のエネルギーが窓を通り抜けることを可能にする光透過性材料から構築されることができ、又はそれでコーティングされることができる。例えば、その材料は、可視スペクトル、赤外（ＩＲ）スペクトル、又はこれら双方において光透過性とし得る。可視スペクトル及びＩＲスペクトルの双方において光透過性である非シリコン系材料の非限定的な例は、セレン化亜鉛、硫化亜鉛、サファイア材料などを含む。一部の実施形態によれば、光透過性の窓材料１１２は、ＩＲ放射に対して透過性であるとし得る。図２に示すように、窓キャップウエハ１２０の表面１０２の少なくとも一部上に、ゲッター材料１０８の層が配置される。例えば、ゲッター材料１０８の層は、ＷＬＰを境界付ける２つの見えているソーレーン１１４を含むＳＴＲ領域の部分を含んだ、窓キャップウエハ１２０の外部領域の少なくとも一部上に配置される。図２に示す実施形態によれば、ゲッター材料１０８の層はまた、例えば、キャビティ１１８の領域の外側でボンド構造１１６に近接した窓キャップウエハ１２０の表面１０２上といった、ウエハのＷＬＰ領域内にも配置される。先述したように、これは典型的に、ＷＬＰデバイス内でゲッター材料が置かれるところである。ここに開示される実施形態は、オプションで、ＷＬＰパッケージ内に配置されるゲッター材料を含み得る。
【００２４】
図２に示すデバイスウエハ１２２は、デバイスウエハ１２２を形成する基板の表面１０２上に形成された半導体デバイス１１０を含み得る。半導体デバイス１１０は、例えばフォーカルプレーンアレイ（ＦＰＡ）検出器などのセンサデバイス若しくはマイクロエレクトロニクスデバイス及びその他のＭＥＭＳデバイスを含め、如何なる種類のデバイスであってもよい。ここで使用されるとき、用語“電子デバイス”及び“デバイス”は、交換可能に使用され、また、半導体ダイ、ＲＦデバイス、ＭＥＭＳデバイス、及び本発明の１つ以上の実施形態に従って使用され得るその他の電気コンポーネントを包含すると理解されるべきである。特定の例において、電子デバイス装置は、より大きいシステムを含む又はその一部であるとし得る。電子デバイスの非限定的な例はまた、検出器及び基準デバイスを含むセンサアレイ及びディスプレイを含む。一部の実施形態において、半導体デバイスは、センサ素子を有するＭＥＭＳデバイスとし得る。例えば、図２に示す半導体デバイス１１０は赤外線センサとすることができ、窓キャップウエハ１２０の光透過性の窓材料１１２は、ＩＲ光がデバイス１１０まで伝えられるように該赤外線センサの上に位置するようアライメントされた又はその他の方法で方向付けられた赤外線透過材料からなることができる。図２に示すように、デバイスウエハ１２２の基板１０２の少なくとも一部上に、ゲッター材料１０８の層が配置される。上述したキャップウエハ１２０と同様に、ゲッター材料１０８の層は、ＷＬＰの外装を境界付ける２つの見えているソーレーン１１４を含んだ、デバイスウエハ１２２の外部領域の少なくとも一部上に配置される。ゲッター材料１０８の層はまた、ＦＩＧ．３Ｂ及び４Ｂを参照して更に後述するように、ＷＬＰの内部に対応する領域内でもデバイスウエハ１２２上に配置されてよい。
【００２５】
図２を参照して上述した実施形態は、窓キャップウエハ及びデバイスウエハを含んだＷＬＰを含んでいるが、本開示の範囲は、この特定のタイプのＷＬＰに限定されない。例えば、透過特性を有する窓キャップウエハを含まず、代わりに不透明な蓋を含み得るＷＬＰを含め、他のタイプの構成も可能である。
【００２６】
図３のＦＩＧ．３Ａは、完成したＷＬＰの蓋又はキャップを形成する複数の構造物を有したＷＬＰ領域１０６を含む表面１０２を持った、窓キャップウエハ１２０の一部の平面図を例示している。この例によれば、個々の蓋が、窓キャップウエハ１２０の表面１０２にわたって配置された複数の４×２グループパターンにて配列されている。理解されるように、グループパターンは、デバイス及び用途に特定的であり、また、ウエハのエッジ付近で変えられてもよく、また、一部の例では、グループ化は全く存在していなくてもよい。窓キャップウエハ１２０はまた、異なる幅を持つ一連の交差するソーレーン１１４を含んだ外部領域１０４を含んでいる。例えば、蓋構造の４×２グループ同士が、一連の幅広の平行な（横の）ソーレーン１１４によって隔てられ、これらのソーレーン１１４の少なくとも一部がゲッター材料１０８の層を含んでいる。この実施形態では、幅狭の（縦の）ソーレーン１１４は如何なるゲッター材料も含んでいないが、他の実施形態では、これらの領域はそのような材料を含んでいてもよい。図３のＦＩＧ．３Ｂは、ＦＩＧ．３Ａ内の丸で囲まれた部分の窓キャップウエハ１２０の拡大図であり、光透過性の窓材料１１２と、完成したＷＬＰの封止されたキャビティ内であるが窓１１２の外側に配置されたゲッター材料１０８の層と、を備えた個々の蓋に対応するＷＬＰ領域１０６を含んでいる。一部の実施形態において、蓋はこのゲッター材料を含んでいない。ＦＩＧ．３Ｂには、上述のようにソーレーン１１４内に配置されたゲッター材料１０８の層も示されている。ＦＩＧ．３ＢのＷＬＰ領域１０６はまた、窓キャップウエハ１２０をデバイスウエハ１２２に結合させるために使用されるボンド構造１１６（更に後述する）を含んでいる。
【００２７】
図４のＦＩＧ．４Ａは、完成したＷＬＰのデバイス部分を形成する複数の構造物を有するＷＬＰ領域１０６と、ウエハを個々のＷＬＰへと分割するのに使用されるソーレーン１１４を含む外部領域１０４とを含む表面１０２を持った、デバイスウエハ１２２の一部の平面図を例示している。デバイスウエハ１２２のＷＬＰ領域１０６及び外部領域１０４は、ＦＩＧ．３Ａ及び３Ｂを参照して上述した窓キャップウエハ１２０のＷＬＰ領域及び外部領域の鏡像であり、それ故に、２つのウエハの対応し合う表面が互いの上に位置付けられるとき、それぞれのボンド構造１１６が位置を揃えられ、ソーレーンによって分離された個々のＷＬＰを形成する。お互いに接合されると、次いで、切断プロセスを用いて分離され、２つのウエハが多数の個々のＷＬＰを形成する。上述した窓キャップウエハ１２０と同様に、デバイスウエハ１２２の“幅広”ソーレーンも、ゲッター材料１０８の層を含んでいる。図４のＦＩＧ．４Ｂは、ＷＬＰのデバイス部分に対応するＷＬＰ領域１０６を含んだ、ＦＩＧ．４Ａ内の丸で囲まれた部分のデバイスウエハ１２２の拡大図である。この領域は、少なくとも１つの半導体デバイス１１０を含んでおり、また、特定の例では、特定のタイプの検出器とともに含められ得る基準デバイスを含んだ複数の半導体デバイスを含み得る。この例によれば、ＷＬＰ領域１０６はまた、半導体デバイス１１０の外側に配置され且つ完成したＷＬＰの封止されたキャビティ内にあるゲッター材料１０８を含んでいるが、他の実施形態では、このゲッター材料は存在しなくてもよい。ＦＩＧ．４ＢのＷＬＰ領域１０６内に配置されたゲッター材料１０８は、半導体デバイス１１０の一方の側に配置されているが、理解されるように、ゲッター材料は、デバイス１１０の周りの１つ以上の異なる位置に配置されることができる。
【００２８】
ここで使用されるとき、用語“ゲッター材料”は、例えば水、酸素、水素、有機蒸気、又はこれらの何らかの組み合わせなどの１つ以上の望ましくない物質を、吸収し、吸着し、又は化学的に閉じ込め、又はそれらと反応する如何なる材料をも指す。ゲッター材料１０８は、高度に多孔質で機械的に安定した１つ以上の材料からなり得る。特定の実施形態によれば、ゲッター材料の層は、チタン（Ｔｉ）、バリウム（Ｂａ）、ジルコニウム（Ｚｒ）、ルテニウム（Ｒｕ）、タンタル（Ｔａ）、ハフニウム（Ｈｆ）、ランタン（Ｌａ）及びモリブデン（Ｍｏ）のうちの少なくとも１つを有する。一部の実施形態によれば、ゲッター材料１０８はチタンを有し得る。例えば、ゲッター材料は、Ｉｎｔｅｇｒａｔｅｄ  Ｓｅｎｓｉｎｇ  Ｓｙｓｔｅｍｓ社（ミシガン州イプシランティ）から入手可能なＮａｎｏＧｅｔｔｅｒｓ（登録商標）などのチタン系ゲッターとし得る。ゲッター材料は、１つ以上の層にて堆積されてもよく、約１０００オングストロームから約１０，０００オングストロームの範囲内にある合計厚さを有し得るが、一部の例では、ゲッター材料の層は、１０，０００オングストロームよりも大きい厚さを有し得る。ゲッター材料の厚さは、具体的な用途又はデバイス用のゲッターとして機能する目的に適した如何なる厚さともし得る。
【００２９】
上述したように、ゲッター材料１０８の層は、ＷＬＰの封止されたキャビティ領域の真空環境内の活性ガスを化学的に吸収する。例えば、ＦＩＧ．３Ｂ及び４Ｂを参照するに、ＷＬＰ領域１０６内に配置されたゲッター材料１０８がこの機能を果たし得る。この機能は、ＷＬＰの封止キャビティ内の真空環境が保存されることを可能にし、それにより、デバイスの耐用寿命が延長させる。少なくとも１つの実施形態によれば、例えばＦＩＧ．３Ａ、３Ｂ、４Ａ、及び４Ｂのソーレーン１１４内に形成されたゲッター材料１０８などの、外部領域内に配置されたゲッター材料１０８の層は、ボンディングプロセス中に活性ガスを吸収するように機能する。これは、ＷＬＰ内に配置されたゲッター材料の負荷を低減し、そのゲッタリング容量が保存されること、及び故に、より長い期間にわたって使用されることを可能にし、それにより、デバイスの寿命を更に延ばし得る。
【００３０】
様々な実施形態によれば、ゲッター材料１０８の層は、マスキングプロセスを使用して、ウエハ（すなわち、デバイスウエハ又は窓キャップウエハ）の予め選択された領域上に堆積され得る。例えば、一部の実施形態によれば、ゲッター材料を配置すべきウエハ表面の領域を画成するように、ウエハ上にマスキング材料が配置され得る。マスクの空いていない部分が、ゲッター材料が堆積されないことになる領域を画成し、空いた領域が、ゲッター材料が堆積される領域を画成する。例えば、マスク又はマスキング材料は、外部領域を少なくとも部分的に画成する開口領域を有することができ、そこで、外部領域の少なくとも一部が、ウエハの基板の表面に対して開かれる。他の実施形態によれば、マスク又はマスキング材料は、ＷＬＰ領域の外側（すなわち、外部領域）及びＷＬＰ領域の内側（すなわち、ＷＬＰ領域）の双方にあるウエハの領域に対応する開口領域を有していてもよい。故に、例えば図５Ａ及び５Ｂを参照して更に後述する実施形態のように、外部領域の少なくとも一部と、ＷＬＰ領域の少なくとも一部とに、ゲッター材料が堆積され得る。
【００３１】
図５Ａは、ＷＬＰ領域１０６に関するパターンを有するデバイスウエハ１２２の平面図であり、ＦＩＧ．４Ａに示したレイアウトとは対照的に、この例におけるＷＬＰデバイスは、ウエハの表面の外部領域１０４の部分であるＳＴＲ領域を形成する一連の交差するソーレーン１１４によって隔てられて、ウエハの表面にわたって均等に分布されている。ＷＬＰ領域１０６の少なくとも一部が、ゲッター材料１０８の層を含むとともに、この例でも横方向のソーレーン１１４を含む外部領域１０４の少なくとも一部が、ゲッター材料１０８の層を含んでいる。
【００３２】
図５Ｂは、図５Ａに提示したレイアウトに対応するマスク１３４の図であり、マスク１３４は、ゲッター材料の堆積を阻止する中実の又はその他の阻止領域１３８を含んでいる。マスク１３４はまた、ゲッター材料１０８の層に関する所望のパターンに対応する開口領域１３６ａ及び１３６ｂを含んでいる。例えば、開口領域１３６ａは、ゲッター材料が堆積される外部領域の部分に対応し、開口領域１３６ｂは、ゲッター材料が堆積されるＷＬＰ領域の部分に対応する。理解されるように、デバイスウエハに接合されることになる対応する窓キャップウエハ用に、同じ又は異なるパターンを有する別個のマスクが構築されて提供され得る。例えば、デバイスウエハ及び窓キャップウエハの外部領域１０４及びＷＬＰ領域の同じ対応し合う部分に、ゲッター材料が堆積され得る。これは、双方のタイプのウエハに同じマスクを使用することを可能にし、それにより、プロセス効率を高め、製造コストを削減し得る。
【００３３】
マスクは、別個のピースであってもよいし、ウエハの表面上に堆積されてもよい。例えば、一部の実施形態によれば、マスクはシャドウマスクであってもよく、これは、それを通して堆積が起こる所定パターンの穴を含む平面状の材料を指す。シャドウマスクは、所望のパターンを画成する形状又は大きさの穴又は開口を有した、何らかの形状又は大きさの薄い金属プレートとし得る。例えば、図５Ｂに示すマスク１３４は、下に位置するデバイスウエハ１２２の全体的な外輪郭を有しており、また、内部は、この例では、ＷＬＰ領域の一部と、外部領域を構成する横ソーレーン１１４のかなりの部分とを含んだ、ゲッター材料に所望されるパターンに対応する開口領域１３６ａ及び１３６ｂを含んでいる。マスクは、ステンレス鋼、又は例えばＫｏｖａｒ（登録商標）（ペンシルベニア州ワイオミッシングのＣａｒｐｅｎｔｅｒ  Ｔｅｃｈｎｏｌｏｇｙ社）などのステンレス鋼系列のその他の材料から構築され得る。マスクは、堆積プロセスにおいてゲッター材料が、マスクの開口領域を通って、下に位置するウエハの表面上に堆積されるように、デバイスウエハ又は蓋ウエハの上にアライメントされて配置され得る。
【００３４】
他の実施形態によれば、マスクは、ゲッター材料の所望パターンを画定するようにウエハの表面に設けられるフォトレジストマスクとし得る。例えば、ゲッター材料の堆積を阻止すべきウエハの特定の領域上にフォトレジスト材料が堆積され、その後、ゲッター材料が、フォトレジスト材料が存在していないウエハの表面上に堆積され得る。後の、フォトレジスト材料が除去される処理工程において、ゲッター材料を保護するために、ゲッター材料を覆うようにコーティング材料も堆積され得る。活性化されるときに、コーティング材料はゲッター材料のバルク内に吸収されることができ、露出された“新鮮な”ゲッター材料が残される。一部の実施形態によれば、コーティング材料は、例えばニッケル、銅、金、又は白金などの金属の１つ以上の層を有し得る。コーティング材料は、容易に酸化せず且つ例えば３００℃といった比較的低い温度でゲッター材料内に拡散することができる如何なる材料ともし得る。コーティング材料はまた、例えば望ましい堆積方法及びシステム並びにフォトリソグラフィ材料及びシステムなどの、所望の用途のシステム及びプロセスに適合していなければならない。コーティング材料の層の厚さは薄くてよく、特定の実施形態において１００ｎｍ未満の厚さを有することができ、少なくとも１つの実施形態によれば約３０ｎｍの厚さを有し得る。
【００３５】
一部の実施形態によれば、ゲッター材料１０８の層は、デバイスウエハ１２２及び窓キャップウエハ１２０の基板上に、スパッタリング、電子ビーム、又は特定の例において熱蒸発法を用いて堆積され得る。例えば、スパッタリング源は、高エネルギー堆積プロセスで使用されることができ、電子ビーム及び熱蒸発源は、低エネルギー堆積プロセスで使用されることができる。高エネルギー堆積法は、比較的平坦な形態（モルフォロジ）を持つゲッター材料の層を作り出すことができ、その一方で、低エネルギー堆積法は、もっと塊的な又は凝集した形態を持つゲッター材料の層を作り出すことができる。特定の例において、粗い塊的な構造は、ガス分子を物理的に閉じ込めるように機能することができ、従って、ゲッター材料のゲッタリング能力を向上させ得る。
【００３６】
一部の実施形態によれば、ゲッター材料の層は、堆積プロセスそれ自体の間に活性化されるが、他の実施形態では、ゲッター材料１０８の層は、後述するように、例えばボンディングプロセス中などに別途に活性化される。活性化は、ゲッター材料に対して実行されてそれがゲッター材料として機能することを可能にし得る如何なるプロセスをも指し、典型的には、所定長さの時間にわたって所定の温度でゲッター材料を加熱することを含む。例えば、特定の実施形態において、ゲッター材料は、不活性環境内又は真空環境内で約１０分から約１２０分の範囲内の時間の期間にわたって約２００℃から約５００℃の範囲内の温度にゲッター材料を加熱することによって活性化され得る。一部の実施形態によれば、ゲッター材料は非蒸発性のゲッターである。このタイプのゲッターは、低温で高真空又は超高真空にて行われるスパッタリング技術を使用して堆積され得るとともに、３５０℃未満の温度にゲッター材料を加熱することによって活性化され得る。このタイプのゲッター材料は、デバイスによって経験される最高温度を３５０℃未満の値に保つことが望ましい例えばマイクロボロメータデバイスなどのデバイスをＷＬＰ領域が含む用途に特に有用である。
【００３７】
特定の例において、ゲッター材料１０８は、ボンディング構造１１６を形成する材料の１つ以上の層の堆積の前又は後に堆積され得る。例えば、ボンディング構造１１６は、ＷＬＰの周囲に連続したリングを形成する金属及び／又は誘電体の１つ以上の層を有したシール構造を含み得る。シール構造は、ＷＬＰの周囲でデバイスウエハ及び蓋ウエハの一方又は双方に堆積された、チタンタングステン（ＴｉＷ）、チタン（Ｔｉ）、白金（Ｐｔ）、ニッケル（Ｎｉ）、及び金（Ａｕ）のうちの１つ以上を含んだ、異なる金属の複数の層を有することができる。シール構造は典型的に、蓋ウエハ及びデバイスウエハの各々に形成される。ボンディング構造はまた、ウエハ各々のそれぞれの封止構造を互いに接合するために使用されることが可能な、例えば熱活性化はんだ（例えば、金−錫はんだ、又はインジウムを含むはんだ材料）などの接合剤を含んでいる。特定の例において、シール構造は、接合剤のための接着表面として機能する材料の層を含み得る。一部の実施形態によれば、接合剤は熱活性化はんだからなり得るが、接合剤は、如何なる適切な封止材料を有していてもよい。例えば、一部の実施形態によれば、ボンディング構造１１６は、例えばインジウム圧縮シールなどの圧縮シールを有し得る。圧縮シールが使用される場合、シール構造は、熱活性化接合剤のための接着表面として機能する材料の層を含んでいなくてもよい。一部の実施形態によれば、接合剤は、蓋ウエハ上のシール構造及びデバイスウエハ上のシール構造の各々に設けられ、その時点で、後述するように、これら２つのウエハはボンディングプロセスの準備が整う。
【００３８】
一実施形態によれば、ゲッター材料が堆積された後に、窓キャップウエハ１２０及びデバイスウエハ１２２は、ゲッター活性化及びボンディングプロセスが行われるアセンブリチャンバへと移動され得る。このプロセスにて、真空気密シールと機械的接合とを生み出す技術によって、窓キャップウエハ１２０がデバイスウエハ１２２にアライメントされて取り付けられ得る。このようなプロセスの１つの好適例はハイブリダイゼーションである。ハイブリダイゼーションでは、結び付けられて封止されるべき２つの物品が、典型的に例えばインジウムなどの金属からなる封止素子表面を間に置いて、機械的圧力及び加熱の下で、共にアライメントされて接触させられる。ハイブリダイゼーションでは、物品全体が封止材で作製されてもよいし、別個の封止素子が物品間に配置されてもよいし、封止される物品表面うちの１つ以上が封止材でコーティングされてもよい。昇温下で物品に及び封止材中に機械的な力を印加することで、封止材が物品間のジョイント及びハーメチックシールを形成することを引き起こす。例えば、上述の例を用いるに、窓キャップウエハ及びデバイスウエハの各々が、それぞれの封止構造の一方又は双方の上に配置された接合剤として、インジウムの層を有した封止構造を含み得る。熱に曝されると、接合剤が溶融し、そして、印加された圧力と組み合わされて、これら２つのウエハ間に封止接合が形成される。印加された熱はまた、ゲッターを活性化するようにも機能し得る。このボンディング及び活性化プロセスは、アセンブリチャンバによって提供される不活性又は真空雰囲気中で行われ得る。これは、デバイス及びゲッター材料の汚染のリスクを低くするとともに、ゲッター材料が適切に活性化されることを確実にする。接合剤が冷えて再凝固すると、ボンディングプロセスは完了する。
【００３９】
一部の実施形態によれば、ＷＬＰの内部は、ゲッター材料が大気に曝されないように、アセンブリチャンバの内部の真空圧で封止される。熱活性化接合剤が使用される実施形態では、各ウエハのボンディング構造（例えば、接合剤を有するシール構造）が、互いにアライメントされ、その後、真空又は低圧環境内で、加熱状態及び印加圧力の下で互いに接触させられる。例えば、ボンディングプロセスの間、アセンブリチャンバ内の温度は、約３００−３５０℃の範囲内とし得る。一部の実施形態によれば、ボンディングプロセス中に使用される温度は、ゲッター材料を活性化することにも適したものである。故に、ゲッター材料は、別個の処理工程で活性化される必要はない。
【００４０】
ボンディングプロセスにおいて、窓キャップウエハ１２０及び／又はデバイスウエハ１２２の外部領域１０４に配置されたゲッター材料１０８は、ボンド構造１１６の近傍の追加の真空“ポンプ”として機能し、斯くして、例えば、接合剤、窓キャップウエハ１２０上の材料、及び／又はデバイスウエハ１２２上の材料、にトラップされたガスなどの、ウエハ上のコンポーネントによって脱ガスされた物質を除去する。ゲッター材料の層は故にまた、ボンディングプロセス中に窓キャップウエハとデバイスウエハとの間の領域内の圧力を低下させる。上述のように、この追加のゲッタリング能力は、窓キャップウエハ１２０及び／又はデバイスウエハ１２２のＷＬＰ領域内に配置されたゲッター材料への負荷を低減し得る。一部の実施形態によれば、外部領域に配置されたゲッター材料は、ＷＬＰ内の封止キャビティが別個のゲッター材料を必要としないよう、ボンディングプロセス中に汚染物質を除去するのに十分である。これは、より小さいダイサイズを可能にし得るとともに、製造コストも低減し得る。ＷＬＰが封止されると、外部ゲッター材料はもはや必要とされず、例えばダイシングプロセス中などに、除去され又はその他の方法で破壊されてもよい。
【００４１】
少なくとも１つの実施形態によれば、マスキングプロセスを用いて、外部領域に対応するウエハの基板の少なくとも一部上にゲッター材料の層を堆積させることを含んだ、ウエハを形成する方法が開示される。図６を参照するに、少なくとも１つの実施形態において、方法６００は、基板を用意すること（ステップ６０２）を有する。例えば、基板は、上述のような窓キャップウエハ１２０又はデバイスウエハ１２２とし得る。方法６００は、次いで、外部領域を少なくとも部分的に画成するよう、基板の表面をマスキング材料でマスキングして、外部領域の少なくとも一部が基板の表面に対して開かれるようにすること（ステップ６０４）を有し得る。一部の実施形態において、マスクはまた、ＷＬＰ領域を少なくとも部分的に画成して、ＷＬＰ領域の少なくとも一部も基板の表面に対して開かれるようにし得る（破線のボックス６０４ａ参照）。一部の実施形態によれば、ステップ６０４は、上述のようなシャドウマスクを用いて遂行されることができ、先ず、窓キャップウエハ及び／又はデバイスウエハの表面の上にシャドウマスクが位置付けられる。図２に示した実施形態を参照するに、シャドウマスクは、窓キャップウエハ１２０のキャビティ面及びデバイスウエハ１２２のデバイス面の上に位置付けられ得る。マスク内の開口が、窓キャップウエハ１２０及び／又はデバイスウエハ１２２の外部領域の少なくとも一部に対応してそれを画成し、また、一部の実施形態によれば、マスク内の開口はまた、窓キャップウエハ１２０及び／又はデバイスウエハのＷＬＰ領域の少なくとも一部にも対応する。方法６００は更に、シャドウマスクを通して、下に位置するキャップウエハ及び／又はデバイスウエハの基板上にゲッター材料の層を堆積させること（ステップ６０６）を有し得る。結果として、デバイスウエハ及び蓋ウエハの一方又は双方の外部領域の少なくとも一部（及び、一部の例において、ＷＬＰ領域の少なくとも一部）が、ゲッター材料の層によって覆われる。
【００４２】
他の一実施形態によれば、窓キャップウエハをデバイスウエハに接合することを含んだ、ウエハレベルパッケージを形成する方法が開示され、これらのウエハのうちの少なくとも一方は、そのウエハの外部領域の少なくとも一部にゲッター材料の層を含む。図７を参照するに、少なくとも１つの実施形態において、方法７００は、窓キャップウエハ及びデバイスウエハを用意すること（ステップ７０２）を有し、窓キャップウエハ及びデバイスウエハの各々が、外部領域とＷＬＰ領域とによって画成される表面を有する。窓キャップウエハ及びデバイスウエハの少なくとも一方の外部領域の少なくとも一部上に、ゲッター材料の層が配置される。例えば、ゲッター材料の層は、外部領域を構成する１つ以上のソーレーンの少なくとも一部上に配置され得る。上述したように、外部領域に配置されたゲッター材料の層は、マスキング及び堆積プロセスを介して得られ得る。方法７００は更に、窓キャップウエハをデバイスウエハとアライメントすること（ステップ７０４）を有する。例えば、上述したように、このステップは、それぞれのウエハ各々のボンディング構造を互いにアライメントすることによって遂行され得る。アライメントすることはまた、デバイスウエハ及び窓キャップウエハの各々のそれぞれの外部領域が互いにアライメントされることを可能にし得る。方法７００は更に、完成したウエハレベルパッケージを形成するよう、窓キャップウエハ及びデバイスウエハを互いに接合すること（ステップ７０６）を有し得る。例えば、上述したように、このボンディングプロセスは、真空条件又は低圧条件の下で実行され得るとともに、（１つ以上の）接合材を加熱しながら、アライメントされたウエハに圧力を印加することを含み得る。一部の実施形態において、ボンディングプロセス中に使用される加熱温度は、ゲッター材料を活性化するのに十分である。
【００４３】
プロセス６００及び７００は各々、特定の一実施形態における１つの特定のシーケンスのアクトを示している。用途に応じて、一部のアクトはオプションであり、従って、１つ以上の実施形態によれば省略されてもよく、また、一部の例では、更なるアクトが追加されてもよい。例えば、方法７００は更に、ダイシングプロセスを用いて個々のＷＬＰを互いに分離することを含み得る。また、ここに記載された実施形態の範囲を逸脱することなく、アクトの順序を変更することができ、あるいは、他のアクトを追加することができる。例えば、ゲッター材料は、ボンディングプロセスの前に活性化されてもよく、及び／又はボンディング構造の層がウエハ上に堆積される前に、最中に、又は後にウエハ上に堆積され得る。
【００４４】
少なくとも１つの例の幾つかの態様を斯くして述べてきたが、理解されるべきことには、当業者には様々な改変、変更、及び改良が容易に浮かぶであろう。例えば、ここに開示された例は、他の状況でも使用され得る。そのような改変、変更、及び改良は、この開示の一部であることが意図され、また、ここに記載された例の範囲内であることが意図される。従って、以上の説明及び図面は単に例によるものである。
【図１】
2019208072.tif 000003
【図２】
2019208072.tif 000004
【図３】
2019208072.tif 000005
【図４】
2019208072.tif 000006
【図５Ａ】
2019208072.tif 000007
【図５Ｂ】
2019208072.tif 000008
【図６】
2019208072.tif 000009
【図７】
2019208072.tif 000010